(57)【要約】      （修正有）【課題】高い硬度と高い引張特性を同時に具え、高光沢の表面、つや消し面及びさまざまな幾何学的なテクスチャード効果を有し、後続のインモールド加飾技術またはアウトモールド加飾に適した、複合層構造を有するフィルムと加飾成形品を提供する。【解決手段】フィルムは、第１層１０２と、第２層１０４とを有する複合層構造１００を有する。第２層１０４は第１層１０２上に配置される。第２層１０４の材料と第１層１０２の材料は異なる。複合層構造１００のフィルムは、共押出フィルム成形法によって形成され、厚さが０．０１ｍｍから１ｍｍの間である。【選択図】図１
0003222508.tif 000002
【実用新案登録請求の範囲】
【請求項１】
第１層と、
前記第１層上に配置される第２層とを有し、
前記第２層の材料と前記第１層の材料は異なり、共押出フィルム成形法によって形成され、厚さが０．０１ｍｍから１ｍｍの間である、複合層構造。
【請求項２】
前記第１層の材料が、アクリロニトリルブタジエンスチレン共重合体、ポリカーボネート、ポリプロピレン、ポリウレタン、アクリロニトリルスチレン-アクリレート共重合体、アクリロニトリルスチレン共重合体、メチルメタクリレートアクリロニトリルブタジエンスチレン共重合体、ポリスチレン、ＭＭＡスチレン共重合体、またはそれらの組み合わせを含む、請求項１に記載の複合層構造。
【請求項３】
前記第２層の材料が、ポリメチルメタクリレート、ポリカーボネート、ポリプロピレン、ポリウレタン、アクリロニトリルスチレンアクリレート共重合体、アクリロニトリルスチレン共重合体、メチルメタクリレートアクリロニトリルブタジエンスチレン共重合多、ポリスチレン、ＭＭＡスチレン共重合体、またはそれらの組み合わせを含む、請求項１に記載の複合層構造。
【請求項４】
前記第１層と前記第２層の間に混合領域があり、前記混合領域は前記第１層の材料と前記第２層の材料とを含む、請求項１に記載の複合層構造。
【請求項５】
前記第１層が、カラーマスターバッチ、顔料、パールパウダー、またはそれらの組み合わせをさらに含み、前記複合層構造に色、真珠光沢、光沢表面、鏡面、または他の視覚効果を具えさせる、請求項１に記載の複合層構造。
【請求項６】
前記複合層構造は透明複合層構造である、請求項１に記載の複合層構造。
【請求項７】
ワークピースと、
接着層を介して前記ワークピースの外面上に貼り付けられた請求項１から６の何れか一項に記載の複合層構造と、を含む、加飾成形品。
【請求項８】
前記加飾成形品と前記接着層の間に配置された加飾層を更に含む、請求項７に記載の加飾成形品。
【請求項９】
前記ワークピース外面の材料がプラスチック、樹脂、金属、炭素繊維、ガラス、またはそれらの組み合わせを含む、請求項７に記載の加飾成形品。
【請求項１０】
前記ワークピースは、電子装置のケーシングまたは部品、車輛のケーシングまたは部品、あるいはそれらの組み合わせを含み、車輛のケーシングまたは部品は車輛の内装、車輛の外装、および車輛のロゴ、車輛のダッシュボード、インテリジェントキー、エンジンスタートボタン、またはそれらの組み合わせを含む、請求項７に記載の加飾成形品。
【考案の詳細な説明】
【技術分野】
【０００１】
本実用新案は複合層構造および加飾成形品に関するものである。
【背景技術】
【０００２】
一般に、特定の視覚効果を発揮させて、物体の外観の変化性を増すために、物体の外殻表面上に形成するパターンまたは文字等の加飾は、主にスプレー（ｓｐｒａｙｉｎｇ）又は印刷（ｐｒｉｎｔｉｎｇ）によって形成される。従来の成形方法では、関連製品の外殻が完成した後に、スプレーなどの方法で硬化層を外殻表面にコーティングしているが、このような方法は工程が煩雑であり、歩留まりが劣り、また有機溶剤ガスの汚染が発生し、多くの公害問題をもたらす。また、スプレー工法は時間がかかり、工程が複雑で、厚さの均一性が低いという欠点があるため、大量生産には適していない。
【０００３】
上述の問題を解決するために、インモールド加飾（Ｉｎ−Ｍｏｌｄ  Ｄｅｃｏｒａｔｉｏｎ，ＩＭＤ）またはアウトモールド加飾（Ｏｕｔ  Ｍｏｌｄ  Ｄｅｃｏｒａｔｉｏｎ，ＯＭＤ）のような、加飾フィルムを使用する様々な特定の加飾工程が提案されており、これらが物体表面にパターンやテキストを形成する別の選択肢となっている。
【０００４】
現在、インモールド加飾技術において一般的に使用されている高分子材料には、ポリカーボネート（Ｐｏｌｙｃａｒｂｏｎａｔｅ，ＰＣ）、ポリメタクリル酸メチルとも呼ばれるポリメチルメタクリレート（ｍｅｔｈｙｌ  ｍｅｔｈａｃｒｙｌａｔｅ），ＰＭＭＡ）、ポリエチレンテレフタレート（ＰＥＴ，Ｐｏｌｙｅｔｈｙｌｅｎｅ  Ｔｅｒｅｐｈｔｈａｌａｔｅ）およびアクリロニトリルブタジエンスチレン共重合体（Ａｃｒｙｌｏｎｉｔｒｉｌｅ  Ｂｕｔａｄｉｅｎｅ  Ｓｔｙｒｅｎｅ，ＡＢＳ）が含まれる。しかしながら、ＰＣとＡＢＳとからなる基材の硬度は低く、基材の面が破損しやすいため、多くは保護層をコーティングすることで基材表面の硬度および耐擦傷性を増加させる。一方、ＰＭＭＡからなる基材は、硬度が高いが、成形時に割れやすいため、ホットプレス加工が困難である。
【考案の概要】
【考案が解決しようとする課題】
【０００５】
本考案は、高い硬度と高い引張特性を同時に具え、高光沢の表面、つや消し面及びさまざまな幾何学的なテクスチャード効果を有し、後続のインモールド加飾技術またはアウトモールド加飾に適した、複合層構造と加飾成形品を提供する。
【課題を解決するための手段】
【０００６】
本考案は、第１層と第２層を含む、複合層構造を提供する。第２層は第１層上に配置される。第２層の材料は、第１層の材料と異なる。複合層構造は共押出フィルム成形法によって形成され、複合層構造の厚さは０．０１ｍｍから１ｍｍの間である。
【０００７】
本考案の実施形態の一つでは、第１層の材料はアクリロニトリルブタジエンスチレン共重合体（Ａｃｒｙｌｏｎｉｔｒｉｌｅ  Ｂｕｔａｄｉｅｎｅ  Ｓｔｙｒｅｎｅ，ＡＢＳ）、ポリカーボネート（Ｐｏｌｙｃａｒｂｏｎａｔｅ，ＰＣ）、ポリプロピレン（Ｐｏｌｙｐｒｏｐｙｌｅｎｅ，ＰＰ）、ポリウレタン（Ｐｏｌｙｕｒｅｔｈａｎｅ，ＰＵ）、アクリロニトリルスチレンアクリレート共重合体（Ａｃｒｙｌｏｎｉｔｒｉｌｅ  Ｓｔｙｒｅｎｅ  ａｃｒｙｌａｔｅ  ｃｏｐｏｌｙｍｅｒ，ＡＳＡ）、アクリロニトリルスチレン共重合体（ＡＣＲＹＬＯＮＩＴＲＩＬＥ−ＳＴＹＲＥＮＥ，ＳＡＮ）、メチルメタクリレートアクリロニトリルブタジエンスチレン共重合体（Ｍｅｔｈｙｌ  ｍｅｔｈａｃｒｙｌａｔｅ  Ａｃｒｙｌｏｎｉｔｒｉｌｅ  Ｂｕｔａｄｉｅｎｅ  Ｓｔｙｒｅｎｅ，ＭＡＢＳ）、ポリスチレン（Ｐｏｌｙｓｔｙｒｅｎｅ，ＰＳ）、ＭＭＡスチレン共重合体（ＭＭＡ  Ｓｔｙｒｅｎｅ  Ｃｏｐｏｌｙｍｅｒ，ＭＳ）、またはそれらの組み合わせを含む。
【０００８】
本考案の実施形態の一つでは、第２層の材料は、ポリメチルメタクリレート（Ｐｏｌｙ（ｍｅｔｈｙｌ  ｍｅｔｈａｃｒｙｌａｔｅ），ＰＭＭＡ）、ポリカーボネート、ポリプロピレン、ポリウレタン、アクリロニトリルスチレンアクリレート共重合体、アクリロニトリルスチレン共重合体（ＳＡＮ）、メチルメタクリレートアクリロニトリルブタジエンスチレン共重合多（ＭＡＢＳ）、ポリスチレン（ＰＳ）、ＭＭＡスチレン共重合体（ＭＳ）、またはそれらの組み合わせを含む。
【０００９】
本考案の実施形態の一つでは、第１層と第２層の間に混合領域があり、混合領域は第１層の材料と第２層の材料とを含む。
【００１０】
本考案の実施形態の一つでは、前記第１層、第２層または前記層の両方が、カラーマスターバッチ、顔料、パールパウダー、またはそれらの組み合わせをさらに含み、複合層構造に色、真珠光沢、光沢表面、鏡面、または他の視覚効果を具えさせる。
【００１１】
本考案の実施形態の一つでは、前記複合層構造は透明複合層構造である。
【００１２】
本考案は、ワークピースと前記複合層構造を含む加飾成形品を提供する。複合層構造は、接着層を介してワークピースの外面に貼り付けられる。
【００１３】
本考案の実施形態の一つでは、前記加飾成形品はさらに加飾成形品と接着層の間に配置された加飾層を含む。
【００１４】
本考案の実施形態の一つでは、前記ワークピース外面の材料はプラスチック、樹脂、金属、炭素繊維、ガラス、またはそれらの組み合わせを含む。
【００１５】
本考案の実施形態の一つでは、前記ワークピースは、電子装置のケーシングまたは部品、車輛のケーシングまたは部品、あるいはそれらの組み合わせを含み、車輛のケーシングまたは部品は車輛の内装、車輛の外装、および車輛のロゴ（ｌｏｇｏ）、車輛のダッシュボード、インテリジェントキー（ｉｎｔｅｌｌｉｇｅｎｔ  ｋｅｙ，Ｉ−ｋｅｙ）、エンジンスタートボタン、またはそれらの組み合わせを含む。
【考案の効果】
【００１６】
上記に基づき、本考案は異なる材料を有する第１層と第２層を組み合わせて複合層構造を形成し、高い硬度と高い引張特性を同時に複合層構造に具えさせるとともに、押出後のプレスホイール上で各種のテクスチャ効果の処理（例えば光沢面、つや消し及び幾何学的なテクスチャード）を行うことでき、後続のインモールド加飾又はアウトモールド加飾に適用することができる。
【００１７】
発明の上記および他の目的、特徴、および利点をより分かり易くするため、図面と併せた幾つかの実施形態を以下に説明する。
【図面の簡単な説明】
【００１８】
【図１】本考案の実施形態の一つによる複合層構造の断面図である。
【図２】本考案の第１実施形態の複合層構造の製造方法を示すフローチャートである。
【図３】図２の第１スクリューの側面図である。
【図４】本考案の第２実施形態の複合層構造の製造方法を示すフローチャートである。
【図５】本考案の実施形態の一つの加飾成形品の断面図である。
【図６】本考案の第３実施形態による加飾成形品の製造方法のステップフロー図である。
【図７】本考案の第４実施形態による加飾成形品の製造方法のステップフロー図である。
【考案を実施するための形態】
【００１９】
以下において、添付の図面を参考として、本考案を更に詳細に説明する。しかしながら、本考案は多くの異なる形態で実施することができ、本明細書に記載の実施形態に限定されない。以下の実施形態で使用される「上」、「下」などの方向の用語は単に添付図面の向きを参照するためのものであり、したがって使用される方向の用語は詳細な説明に用いることを目的としたものであり、本考案を限定するものではない。また、図中の層の厚さや領域は、明確化のために拡大されている。同一または類似の符号は、同一または類似の部材を示しており、以下の段落では逐一説明しない。
【００２０】
図１は、本考案の実施形態の一つによる複合層構造の断面図である。
【００２１】
図１を参照すると、本考案の実施形態は、第１層１０２および第２層１０４を含む複合層構造１００を提供する。第２層１０４は第１層１０２上に配置される。実施形態の一つでは、第１層１０２の材料は、アクリロニトリルブタジエンスチレン共重合体、ポリカーボネート、ポリプロピレン、ポリウレタン、アクリロニトリルスチレンアクリレート共重合体（ＡＳＡ）、アクリロニトリルスチレン共重合体（ＳＡＮ）、メチルメタクリレートアクリロニトリルブタジエンスチレン共重合体（ＭＡＢＳ）、ポリスチレン（ＰＳ）、ＭＭＡスチレン共重合体（ＭＳ）、またはそれらの組み合わせを含む。本考案の実施形態の一つでは、第２層１０４の材料は、ポリメチルメタクリレート、ポリカーボネート、ポリプロピレン、ポリウレタン、アクリロニトリルスチレンアクリレート共重合体（ＡＳＡ）、アクリロニトリルスチレン共重合体（ＳＡＮ）、メチルメタクリレートアクリロニトリルブタジエンスチレン共重合体（ＭＡＢＳ）、ポリスチレン（ＰＳ）、ＭＭＡスチレン共重合体（ＭＳ）、またはそれらの組み合わせを含む。本実施形態では、第１層１０２の材料と第２層１０４の材料は異なる。例えば、第１層１０２の材料はアクリロニトリルブタジエンスチレン共重合体（ＡＢＳ）でもよく、第２層１０４の材料は、ポリメチルメタクリレート（ＰＭＭＡ）でもよい。
【００２２】
実施形態の一つでは、複合層構造１００は共押出フィルム成形法によって形成される。したがって、第１層１０２と第２層１０４の間に混合領域１０６を有する。混合領域１０６は、第１層１０２の一部と第２層１０４の一部とを含む。すなわち、混合領域１０６は第１層１０２の材料と第２層１０４の材料を含む。例えば、混合領域１０６はアクリロニトリルブタジエンスチレン共重合体およびポリメチルメタクリレートを含む。いくつかの実施形態において、混合領域１０６中のアクリロニトリルブタジエンスチレン共重合体は、ポリメチルメタクリレートと混在してもよい。代替となる実施形態では、混合領域１０６中のポリメチルメタクリレートはアクリロニトリルブタジエンスチレン共重合体上に配置してもよい。以下の段落では、複合層構造１００の製造方法を詳細に説明するので、ここでは詳細に説明しない。
【００２３】
実施形態の一つでは、複合層構造１００の第１層１０２は、カラーマスターバッチ、顔料、パールパウダー又はそれらの組み合わせをさらに含み、複合層構造１００に色、真珠光沢、光沢表面、鏡面または他の視覚効果を具えさせる。たとえば、複合層構造１００はピアノブラックまたは銀メッキの加飾効果を具えることができる。しかし、本考案はこれに限定されるものではなく、他の実施形態では、複合層構造１００の第２層１０４は、カラーマスターバッチ、顔料、パールパウダー、またはそれらの組み合わせを含んでもよい。代替となる実施形態では、複合層構造１００の第１層１０２と第２層１０４の両方が、マスターバッチ、顔料、パールパウダー、またはそれらの組み合わせを含み得る。別の実施形態では、複合層構造１００は透明複合層構造でもよい。
【００２４】
実施形態の一つでは、複合層構造１００の厚さは０．０１ｍｍから１ｍｍの間である。代替となる実施形態では、複合層構造１００の外観表面の光沢度（すなわち、光沢度計を使用して６０度の角度で測定された面光沢）は約８０％以上である。他の実施形態では、複合層構造１００の密度は約１．０６ｇ／ｍｌより大きい。しかし、本考案はこれに限定されるものではなく、他の実施形態では、材料の違いによって複合層構造１００の厚さ、輝度均一性、密度などの特性を調整することができる。
【００２５】
図２は本考案の実施形態の一つの複合層構造の製造方法を示すフローチャートである。図３は、図２の第１スクリューの側面図である。本実施形態の複合層構造１００は、二層または多層の共押出フィルムブロー成形機によって形成することができるが、本考案はそれに限定されない。
【００２６】
図２を参照すると、第１材料は共押出フィルムブロー成形機の第１スクリュー１０に供給され、第２材料は共押出フィルムブロー成形機の第２スクリュー２０に供給される。実施形態の一つにおいて、第１材料は、図１の第１層１０２を形成するのに用い、アクリロニトリルブタジエンスチレン共重合体、ポリカーボネート、ポリプロピレン、ポリウレタン、アクリロニトリルスチレンアクリレート共重合体（ＡＳＡ）、アクリロニトリルスチレン共重合体（ＳＡＮ）、メチルメタクリレートアクリロニトリルブタジエンスチレン共重合体（ＭＡＢＳ）、ポリスチレン（ＰＳ）、ＭＭＡスチレン共重合体（ＭＳ）またはそれらの組み合わせを含む。第２材料は、図１の第２層１０４を形成するのに用い、ポリメチルメタクリレート、ポリカーボネート、ポリプロピレン、ポリウレタン、アクリロニトリルスチレンアクリレート共重合体（ＡＳＡ）、アクリロニトリルスチレン共重合体（ＳＡＮ）、メチルメタクリレートアクリロニトリルブタジエンスチレン共重合体（ＭＡＢＳ）、ポリスチレン（ＰＳ）、ＭＭＡスチレン共重合体（ＭＳ）またはそれらの組み合わせを含む。この本実施形態では、第１材料と第２材料は異なる。例えば、第１材料はアクリロニトリルブタジエンスチレン共重合体（ＡＢＳ）でもよく、第２材料は、ポリメチルメタクリレート（ＰＭＭＡ）でもよい。いくつかの実施形態では、第１材料の含有量は７０重量％から９０重量％であり、第２材料の含有量は２０重量％から３０重量％であるが、本考案はこれらに限定されない。
【００２７】
実施形態の一つでは、スクリューは押出プロセスにおけるメルト接着剤の供給ユニットであり、またメルト接着剤の品質を左右する重要な部分でもある。つまり、スクリューの主な機能は、固形プラスチックの溶融、メルト接着剤の輸送、プラスチックの均質化、そしてダイからの溶融押出に必要な圧力を提供することである。具体的には、図３に示すように、第１のスクリュー１０は、その機能によって、供給部（Ｆｅｅｄｉｎｇ  ｓｅｃｔｉｏｎ）１２、圧縮部（Ｃｏｍｐｒｅｓｓｉｏｎ  ｓｅｃｔｉｏｎ）１４、計量部（Ｍｅｔｅｒｉｎｇ  ｓｅｃｔｉｏｎ）１６に大別することができる。他のスクリュー２０、３０、４０（図４に示す）も同じ機能を有するが、ここでは逐一説明しない。
【００２８】
実施形態の一つでは、供給部１２（固体輸送部とも呼ばれる）の目的は、固体のプラスチック粒子を圧縮して、スムーズに前方に押動かすことである。この段階の輸送方法は、スクリューの牽引ガイド輸送に頼るものであり、つまりプラスチックとスリーブの内側の摩擦力と、プラスチックとスクリュー表面の摩擦力の差を利用して、固体プラスチック（ここでは第１材料を指す）を前方へ推し進める。プラスチックとスリーブとの間の摩擦力と、プラスチックとスクリュー表面との間の摩擦力との間の差が大きいほど、輸送能力は大きくなる。プラスチックとスリーブとの間の摩擦力を増大させるために、スリーブの表面に幾つかのスクリューと平行な長手方向の溝を彫り込むことにより、摩擦力を大幅に高めることができ、第１材料をスクリューの回転に沿ってではなく、スクリュー軸に沿って前進させ、これにより固体輸送部の能力を増加させる。
【００２９】
実施形態の一つでは、圧縮部（溶融部とも呼ばれる）１４が供給部１２の末端に配置され、ここでの長手方向の溝の溝深さはスクリュー方向に沿って徐々に小さくなる。第１材料が供給部１２から圧縮部１４に輸送されると、第１材料の固体粒子の摩擦熱と外部加熱によりプラスチックが溶融し始め、溶融後にプラスチックの体積が縮小し始め、プラスチックの体積縮小に合うように溝深さを小さくする必要がある。また、溝の深さが浅くなるにつれて流れが圧迫され、この部分の圧力が徐々に大きくなり、第１材料に対する加圧効果が生じる。
【００３０】
実施形態の一つでは、計量部（メルト接着剤輸送部とも呼ばれる）１６は、第１スクリュー１０における流量制御の最後の領域である。メルト接着剤がこの領域に入ると、第１スクリュー１０の前端におけるダイの背圧抵抗に抵抗するように、十分に混合されて加圧される。
【００３１】
再び図２を参照すると、第１材料を第１スクリュー１０に供給し、第２材料を第２スクリュー２０に供給した後、合流部５０で合流して複合材料を形成するために、共押出フィルム成形法４５が実行される。続いて、前記複合材料は、延伸部６０の縦方向および／または横方向に延伸された後、複合層構造１００ａに形成されてもよい。ここでの複合層構造１００ａの構成および材料は、図１の複合層構造１００の構造及び材料と類似であり、ここでは再度の説明はしない。実施形態の一つでは、合流部５０と延伸部６０との間に更に冷却成形ステップが含まれる。
【００３２】
この場合、第１の実施形態の複合層構造１００ａは透明複合層構造であってもよい。しかし、本考案はこれに限定されるものではなく、他の実施形態では、共押出フィルム成形法４５の前に、先に第１材料をカラーマスターバッチ、顔料、パールパウダーおよび関連添加剤と混練して混合物を形成してもよい。次に、混合物と第２材料に対して共押出フィルム成形法４５を行い、別の複合層構造を形成し、前記複合層構造に色、真珠光沢、光沢表面、鏡面、つや消しまたは他の視覚効果を具えさせる。
【００３３】
また、共押出フィルム成形法４５を行った後に、押出後のプレスホイール上で各種のテクスチャ効果の処理（例えば光沢面、つや消し及び幾何学的なテクスチャード）を行ってもよい。
【００３４】
図４は、本考案の第２実施形態の複合層構造の製造方法を示すフローチャートである。第２実施形態の複合層構造１００ｂは染色効果を有していてもよく、詳細な製造方法は以下の通りである。
【００３５】
図４を参照すると、第１材料が共押出フィルムブロー成形機の第１スクリュー１０に供給され、第２材料が共押出フィルムブロー成形機の第２スクリュー２０に供給される。第１材料および第２材料の種類および含有量は上記段落で詳細に説明されているので、ここでは説明しない。また、第２の実施形態の製造方法では、更に、共押出フィルムブロー成形機の第３スクリュー３０に第３材料を提供し、共押出フィルムブロー成形機の第４スクリュー４０に第４材料を提供する。実施形態の一つでは、第３材料は、カラーマスターバッチ、顔料、パールパウダー又はそれらの組み合わせを含み、色、真珠光沢、光沢表面、鏡面または他の視覚効果を提供する。第４材料は、潤滑剤、分散剤、紫外線吸収剤、酸化防止剤、またはそれらの組み合わせの添加剤を含んでもよい。
【００３６】
図４に示されるように、第１材料、第２材料、第３材料、および第４材料が、合流部５０で合流して複合材料を形成するために、共押出フィルム成形法４５が実行される。続いて、延伸部６０で縦方向および／または横方向に延伸された後、複合層構造１００ｂを形成してもよい。ここでの複合層構造１００ｂの構成および材料は、図１の複合層構造１００の構成及び材料と類似であり、ここでは再度の説明はしない。第２の実施形態の複合層構造１００ｂの第１層（第１材料）は、共押出フィルム成形法４５で染色処理が行われて、複合層構造１００ｂに色、真珠光沢、光沢表面、鏡面または他の視覚効果を具えさせることができることに留意されたい。したがって、本実施形態の複合層構造１００ｂは、別途の印刷工程を必要とせずに加飾的効果を達成することができ、それによってコストを削減し、歩留まりを改善する効果を達成する。
【００３７】
図２及び図４の実施形態は、二層の複合層構造の製造方法しか示していないが、本考案はこれに限定されない。他の実施形態では、二層または多層以上の共押出フィルムブロー成形機を使用して、二層または多層以上の複合層構造を形成することができる。
【００３８】
図５は、本考案の実施形態の一つの加飾成形品の断面図である。
【００３９】
図５を参照すると、本実施形態では、複合層構造１００、加飾層１１０、接着層１２０、およびワークピース２００を含む加飾成形品1を提供する。複合層構造１００の構成および材料は前述の段落で詳細に説明されているので、ここでは説明しない。
【００４０】
図５に示すように、複合層構造１００の第１層１０２の表面１０２ａ上に加飾層１１０を配置して、加飾層１１０を有する複合層構造１００’を形成することができる。実施形態の一つでは、複合層構造１００が透明複合層構造であるとき、加飾層１１０によって異なる視覚効果を達成することができる。ただし、本考案はこれに限定されるものではなく、複合層構造１００が染色効果によって既に色、真珠光沢、光沢表面、鏡面または他の視覚効果を有する場合、加飾層１１０を省略してもよい。
【００４１】
実施形態の一つでは、加飾層１１０は、印刷法、スプレー法、電気めっき法、蒸着法、スパッタリング法、またはそれらの組み合わせによって形成することができる。例えば、加飾層１１０は、印刷インクまたは印刷材料から構成されてもよく、それらは、例えば、それぞれ単一の色、複数の色、または所望のパターンを呈する単層インク層、多層インク層、またはパターン化インク層であってよい。加飾層１１０は、使用者や観察者の視覚効果を豊かにするために、複合層構造１００のパターンや色を多様化し増やすことができる。代替となる実施形態では、加飾層１１０は、グラビア印刷（ｇｒａｖｕｒｅ  ｐｒｉｎｔｉｎｇ）法、スクリーン印刷（ｓｃｒｅｅｎ  ｐｒｉｎｔｉｎｇ）法、オフセット印刷（ｏｆｆｓｅｔ  ｐｒｉｎｔｉｎｇ）法、反転印刷（ｒｅｖｅｒｓｅ  ｐｒｉｎｔｉｎｇ）法またはインクジェット印刷法などの適切な印刷法によって形成してもよい。他の実施形態では、加飾層１１０の材料は、たとえば無機材料が混合された、ポリウレタン（ｐｏｌｙｕｒｅｔｈａｎｅ，ＰＵ）、ポリアクリレート（Ｐｏｌｙａｃｒｙｌａｔｅ）、ポリエチレンテレフタレート（Ｐｏｌｙｅｔｈｙｌｅｎｅ  ｔｅｒｅｐｈｔｈａｌａｔｅ，ＰＥＴ）、エチレン、プロピレン、高級オレフィンのポリオレフィン（ｐｏｌｙｏｌｅｆｉｎ，ＰＯ）、ポリメチルメタクリレート（Ｐｏｌｙｍｅｔｈｙｌｍｅｔｈａｃｒｙｌａｔｅ，ＰＭＭＡ）、アクリロニトリルスチレンアクリレート共重合体（Ａｃｒｙｌｏｎｉｔｒｉｌｅ  Ｓｔｙｒｅｎｅ  ａｃｒｙｌａｔｅ  ｃｏｐｏｌｙｍｅｒ，ＡＳＡ）、アクリロニトリルスチレン共重合体（ＡＣＲＹＬＯＮＩＴＲＩＬＥ−ＳＴＹＲＥＮＥ，ＳＡＮ）、メチルメタクリレートアクリロニトリルブタジエンスチレン共重合体（Ｍｅｔｈｙｌ  ｍｅｔｈａｃｒｙｌａｔｅ  Ａｃｒｙｌｏｎｉｔｒｉｌｅ  Ｂｕｔａｄｉｅｎｅ  Ｓｔｙｒｅｎｅ，ＭＡＢＳ）、ポリスチレン（Ｐｏｌｙｓｔｙｒｅｎｅ，ＰＳ）、ＭＭＡスチレン共重合体（ＭＭＡ  Ｓｔｙｒｅｎｅ  Ｃｏｐｏｌｙｍｅｒ，ＭＳ）のような適切な材料であり得る。
【００４２】
図５に示すように、複合層構造１００’はワークピース２００の外面２００ａ上に接着層１２０を介して貼り付けられ、加飾成形品１を形成する。実施形態の一つでは、接着層１２０は、例えば、ホットメルト接着剤、ＵＶ硬化型接着剤、光硬化型接着剤、電子硬化型接着剤、またはそれらの組み合わせであり得る。例えば、接着層１２０の材料は、ポリアクリレート（ｐｏｌｙａｃｒｙｌａｔｅ）、ポリメタクリレート（ｐｏｌｙｍｅｔｈａｃｒｙｌａｔｅ）、ポリカーボネート（ｐｏｌｙｃａｒｂｏｎａｔｅ）、ポリウレタン（ｐｏｌｙｕｒｅｔｈａｎｅ）、ポリエステル（ｐｏｌｙｅｓｔｅｒ）、ポリアミド（ｐｏｌｙａｍｉｄｅ）、エポキシ樹脂（ｅｐｏｘｙ  ｒｅｓｉｎ）、エチレン酢酸ビニル共重合体（ｅｔｈｙｌｅｎｅ  ｖｉｎｙｌ  ａｃｅｔａｔｅ  ｃｏｐｏｌｙｍｅｒ，ＥＶＡ）、アクリロニトリルスチレンアクリレート共重合体（Ａｃｒｙｌｏｎｉｔｒｉｌｅ  Ｓｔｙｒｅｎｅ  ａｃｒｙｌａｔｅ  ｃｏｐｏｌｙｍｅｒ，ＡＳＡ）、アクリロニトリルスチレン共重合体（ＡＣＲＹＬＯＮＩＴＲＩＬＥ−ＳＴＹＲＥＮＥ，ＳＡＮ）、メチルメタクリレートアクリロニトリルブタジエンスチレン共重合体（Ｍｅｔｈｙｌ  ｍｅｔｈａｃｒｙｌａｔｅ  Ａｃｒｙｌｏｎｉｔｒｉｌｅ  Ｂｕｔａｄｉｅｎｅ  Ｓｔｙｒｅｎｅ，ＭＡＢＳ）、ポリスチレン（Ｐｏｌｙｓｔｙｒｅｎｅ，ＰＳ）、ＭＭＡスチレン共重合体（ＭＭＡ  Ｓｔｙｒｅｎｅ  Ｃｏｐｏｌｙｍｅｒ，ＭＳ）、熱可塑性エラストマー（ｔｈｅｒｍｏｐｌａｓｔｉｃ  ｅｌａｓｔｏｍｅｒ）、または上記材料の共重合体、混合物または複合材料の少なくとも１つの材料であり得る。
【００４３】
図６は、本考案の第３実施形態による加飾成形品の製造方法のステップフロー図である。図７は、本考案の第４実施形態による加飾成形品の製造方法のステップフロー図である。
【００４４】
図５は、複合層構造１００が、ワークピース２００の外面２００ａ上に接着層１２０を介して貼り付けされて、形成された加飾成形品１を示す。この加飾成形品1は、図６の製造方法（例えば、インモールド加飾）または図７の製造方法（例えば、アウトモールド加飾）で製造することができる。
【００４５】
詳細には、図６を参照すると、第１実施形態の加飾成形品の製造方法のステップＳ１００は、以下の通りである。まず、ステップＳ１０２において、複合層構造を得る。この複合層構造は、例えば、前述の図５に示す複合層構造１００、または加飾層１１０を有する複合層構造１００’でもよい（以下、複合層構造１００と称する）。複合層構造１００の組成は前述の段落で説明されているのでここでは説明しない。
【００４６】
次に、ステップＳ１０４において、複合層構造１００をインモールド加飾金型内に配置する。詳細には、インモールド加飾金型は中空のキャビティを含む。このキャビティは表面を有する。その後、複合層構造１００がキャビティの表面の少なくとも一部を覆うように、複合層構造１００がキャビティの表面に貼り付けられる。代替される実施形態では、ステップＳ１０６を実行する前に、選択的に加熱プリフォームを実行し、型抜き、レーザ切断、またはウォータージェット切断を利用して余分な複合層構造を除去することができる。
【００４７】
次に、ステップＳ１０６において、インモールド加飾金型のキャビティ内に成形材料を注入し、成形材料と複合層構造１００とを相互結合させる。実施形態の一つでは、成形材料は、例えば、プラスチック材料、樹脂材料、金属材料、炭素繊維材料、またはガラスなどの適切な成形材料でもよい。
【００４８】
その後、ステップＳ１０８において、成形材料を冷却して、ワークピース２００を形成する。ワークピース２００は、本考案による加飾成形品の応用によって決定され、それは、電子装置のケーシングまたは部品、車輛のケーシングまたは部品、あるいはそれらの組み合わせであり得る。例えば、ワークピース２００は、例えば、携帯電話、デジタルカメラ、携帯情報端末（ｐｅｒｓｏｎａｌ  ｄｉｇｉｔａｌ  ａｓｓｉｓｔａｎｔ，ＰＤＡ）、ノートブックコンピュータ、デスクトップコンピュータ、タッチパネル、テレビ、全地球測位システム（ｇｌｏｂｅ  ｐｏｓｉｔｉｏｎ  ｓｙｓｔｅｍ，ＧＰＳ）装置、およびカーモニタ、ナビゲーション、ディスプレイ、デジタルフォトフレーム、ＤＶＤプレーヤー、車輛の内装トリムパネル（例えばハンドル、トリム、タッチフロントパンパーなど）、車輛の外装トリムパネル（外装ハンドル、バックドアトリムなど）、車輛のダッシュボード、車輛のロゴ、インテリジェントキー（ｉｎｔｅｌｌｉｇｅｎｔ  ｋｅｙ，Ｉ−ｋｅｙ）、エンジンスタートボタン、時計、ラジオ、玩具、腕時計、またはその他の電力を必要とする電子製品で使用されるケーシングまたはコンポーネントでもよい。しかしながら、本考案はワークピース２００の形状および構造を限定するものではなく、インモールド加飾技術によって完成することができるワークピース２００の形状および構造はすべて本考案の範囲内である。
【００４９】
次に、ステップＳ１１０において、インモールド加飾金型から加飾成形品１を取り出す。得られた加飾成形品１は、前述の図５で詳細に説明されているので、ここでは再度の説明はしない。
【００５０】
一方、加飾成形品１はアウトモールド加飾によって製造してもよい。図７を参照すると、第２実施形態の加飾成形品の製造方法のステップＳ２００の流れは以下の通りである。まず、ステップＳ２０２において、ワークピース２００を提供する。実施形態の一つでは、ワークピース２００は、本考案による加飾成形品の応用によって決定され、それは、電子装置のケーシングまたは部品、車輛のケーシングまたは部品、あるいはそれらの組み合わせであり得る。代替の実施形態では、ワークピース２００の外面２００ａの材料はプラスチック、樹脂、金属、炭素繊維、ガラス、または他の既に成形された各種のケーシング材料でもよく、例えば適切な前処理プロセスを経て、所望の特性を有するワークピースを作製してもよい。例えば、ワークピースの材料がプラスチックである場合、射出成形型による射出成形工程を経てプラスチックワークピース（プラスチックケーシングなど）を得ることができる。あるいは、ワークピースの材料が金属である場合、先ずその金属に対して表面処理を行って金属ワークピース（金属ケーシングなど）を得てもよい。
【００５１】
次に、ステップＳ２０４において、複合層構造を提供する。この複合層構造は、例えば、前述の図５に示す複合層構造１００、または加飾層１１０を有する複合層構造１００’でもよい（以下、複合層構造１００と称する）。複合層構造１００の組成は前述の段落で説明されているのでここでは説明しない。
【００５２】
その後、ステップＳ２０６において、ワークピース２００と複合層構造１００が、治具中に配置される。なお、ステップＳ２０６を行う前に、最終製品の必要に応じて選択的に治具を設計し、治具の準備を行ってもよいことに留意する。
【００５３】
次に、ステップＳ２０８において、高圧加飾成形工程を行い、接着層１２０を介してワークピース２００の外面２００ａ上に複合層構造１００を貼り付ける。したがって、接着層１２０は加飾層１１０とワークピース２００の間に配置される。詳細には、高圧加飾成形法は、例えば、先ず複合層構造１００を加熱軟化する工程を行ってもよい。実施形態の一つでは、前記加熱軟化工程の温度は８０℃から１５０℃の間であり得、加熱軟化工程は３０秒から１８０秒の間であり得る。次に、複合層構造１００とワークピース２００を接触させて加圧工程を行う。その後、複合層構造１００に対して高圧真空成形工程を行い、複合層構造１００をワークピース２００に貼り付ける。最後に、型抜き、レーザ切断、またはウォータージェット切断を選択的に利用して、余分な複合層構造を除去することができる。つまり、本実施形態では、アウトモールド加飾により、複合層構造１００とワークピース２００の外面２００ａの一部とを密着させることができる。
【００５４】
まとめると、本考案は、後続のインモールド加飾またはアウトモールド加飾に適用することができるよう、異なる材料を有する第１層と第２層を組み合わせて複合層構造を形成し、高い硬度と高い引張特性を同時に複合層構造に具えさせる。また、本考案は、複合層構造を形成する際に染色処理を行うことができる加飾成形品の製造方法を提供することにより、前記複合層構造は別途の印刷工程なしに加飾飾効果を得ることができ、これによってコストダウン及び歩留まりの向上を達成することができる。
【００５５】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案請求の範囲および、それと均等な領域を基準として定めなければならない。
【符号の説明】
【００５６】
１  加飾成形品
１０  第１スクリュー
１２  供給部
１４  圧縮部
１６  計量部
２０  第２スクリュー
３０  第３スクリュー
４０  第４スクリュー
４５  共押出フィルム成形法
５０  合流部
６０  延伸部
１００、１００ａ、１００ｂ、１００’  複合層構造
１０２  第１層
１０４  第２層
１０６  混合領域
１１０  加飾層
１２０  接着層
２００  ワークピース
２００ａ  外面
Ｓ１００、Ｓ１０２、Ｓ１０４、Ｓ１０６、Ｓ１０８、Ｓ２００、Ｓ２０２、Ｓ２０４、Ｓ２０６、Ｓ２０８  ステップ
【図１】
0003222508.tif 000003
【図２】
0003222508.tif 000004
【図３】
0003222508.tif 000005
【図４】
0003222508.tif 000006
【図５】
0003222508.tif 000007
【図６】
0003222508.tif 000008
【図７】
0003222508.tif 000009
【手続補正書】
【提出日】令和1年6月10日(2019.6.10)
【手続補正１】
【補正対象書類名】実用新案登録請求の範囲
【補正対象項目名】全文
【補正方法】変更
【補正の内容】
【実用新案登録請求の範囲】
【請求項１】
第１層と、
前記第１層上に配置される第２層とを有し、
前記第２層の材料と前記第１層の材料は異なり、共押出フィルム成形法によって形成され、厚さが０．０１ｍｍから１ｍｍの間である、複合層構造を有することを特徴とするフィルム。
【請求項２】
前記第１層の材料が、アクリロニトリルブタジエンスチレン共重合体、ポリカーボネート、ポリプロピレン、ポリウレタン、アクリロニトリルスチレン-アクリレート共重合体、アクリロニトリルスチレン共重合体、メチルメタクリレートアクリロニトリルブタジエンスチレン共重合体、ポリスチレン、ＭＭＡスチレン共重合体、またはそれらの組み合わせを含む、請求項１に記載の複合層構造を有することを特徴とするフィルム。
【請求項３】
前記第２層の材料が、ポリメチルメタクリレート、ポリカーボネート、ポリプロピレン、ポリウレタン、アクリロニトリルスチレンアクリレート共重合体、アクリロニトリルスチレン共重合体、メチルメタクリレートアクリロニトリルブタジエンスチレン共重合多、ポリスチレン、ＭＭＡスチレン共重合体、またはそれらの組み合わせを含む、請求項１に記載の複合層構造を有することを特徴とするフィルム。
【請求項４】
前記第１層と前記第２層の間に混合領域があり、前記混合領域は前記第１層の材料と前記第２層の材料とを含む、請求項１に記載の複合層構造を有することを特徴とするフィルム。
【請求項５】
前記第１層が、カラーマスターバッチ、顔料、パールパウダー、またはそれらの組み合わせをさらに含み、前記複合層構造に色、真珠光沢、光沢表面、鏡面、または他の視覚効果を具えさせる、請求項１に記載の複合層構造を有することを特徴とするフィルム。
【請求項６】
前記複合層構造は透明複合層構造である、請求項１に記載の複合層構造を有することを特徴とするフィルム。
【請求項７】
ワークピースと、
接着層を介して前記ワークピースの外面上に貼り付けられた請求項１から６の何れか一項に記載のフィルムと、を含む、加飾成形品。
【請求項８】
前記フィルムが加飾層を更に含み、前記接着層が前記加飾層と前記ワークピースとの間に配置されている、請求項７に記載の加飾成形品。
【請求項９】
前記ワークピース外面の材料がプラスチック、樹脂、金属、炭素繊維、ガラス、またはそれらの組み合わせを含む、請求項７に記載の加飾成形品。
【請求項１０】
前記ワークピースは、電子装置のケーシングまたは部品、車輛のケーシングまたは部品、あるいはそれらの組み合わせを含み、車輛のケーシングまたは部品は車輛の内装、車輛の外装、および車輛のロゴ、車輛のダッシュボード、インテリジェントキー、エンジンスタートボタン、またはそれらの組み合わせを含む、請求項７に記載の加飾成形品。